(57)【特許請求の範囲】
【請求項１】
スチレンーブタジエン共重合体４０〜７０重量部と、ゴムに使用される軟化油１０〜５０重量部と、スチレン−エチレン−ブチレン−スチレン共重合体９．５〜３０重量部と、０．１〜１重量部の過酸化物加硫剤とを含むことを特徴とする架橋可能ゴム組成物。
【請求項２】
１〜３０重量部の再生材料を更に含み、前記再生材料は、再生ゴム、ＰＥ再生材料、ＥＶＡ再生材料、ＰＰ再生材料の中から選ばれた少なくとも1種であることを特徴とする請求項１に記載のゴム組成物。
【請求項３】
スチレン−ブタジエン共重合体は、浅海構造或いは複数アーム星形分子構造であり、分子鎖の構造は、スチレン系のモノマーとジエン系モノマーの健全なアタクチック共重合体の構造である、あるいは、スチレン系モノマーとジエン系モノマーの複数のブロック共重合で形成された交代型マイクロブロック構造であり、ジエン系構造の中で１，２−構造の含有量が１０〜４０％、スチレン−ブタジエン共重合体の分子構造式は、−（ＰＳＸ−ＰＢＹ）ｎ−或いは（−（ＰＳＸ−ＰＢＹ）ｎ）ＭＲであり、前者は線形構造であるが、後者は複数アーム星形構造である、ここで、ＰＳはスチレン系ポリマーであり、ＰＢはブタジエン系ポロマーであり、Ｒは星形構造の“核”であり、Ｘは１〜３００の範囲の正整数、Ｙは１〜２０００の範囲の正整数、ｎは１０〜３０００の範囲の正整数、Ｍは３〜０の範囲の正整数であり、このスチレン−ブタジエン共重合体中、スチレン系モノマーの重量パーセント含有率は５〜８０％で、共重合体の分子量は４００００〜５０００００であることを特徴とする請求項１或いは請求項２に記載のゴム組成物。
【請求項４】
前記のゴムに使用される軟化油は、ナフテンオイル、パラフィンオイル、アロマオイルの少なくとも一つから選ばれ得ることを特徴とする請求項１或いは請求項２に記載のゴム組成物。
【請求項５】
前記加硫剤は、過酸化ベンゾイル、過酸化ジベンゾイル、ジーターシャリ−ブチルパーオキサイド、ジクミルパーオキサイド、クメンハイドロパーオキサイドからなる群から選ばれ得ることを特徴とする請求項１或いは請求項２に記載のゴム組成物。
【請求項６】
補助剤を更に含ことを特徴とする請求項１乃至５のいずれか一項に記載のゴム組成物。
【請求項７】
前記補助剤は、加硫促進剤、エイジング防止剤、離型剤、補強剤、難燃剤、増粘剤、粘着防止剤で構成される以下の群の一つ以上から選択されることを特徴とする請求項６に記載のゴム組成物。
【請求項８】
スチレンーブタジエン共重合体４０〜７０重量部と、ゴムに使用される軟化油１０〜５０重量部と、スチレン−エチレン−ブチレン−スチレン共重合体９．５〜３０重量部と、０．１〜１重量部の過酸化物加硫剤とを含むことを特徴とする架橋可能ゴム組成物から製造されたことを特徴とするゴム製品。
【請求項９】
前記ゴム製品は、レインコート、靴か手袋であることを特徴とする請求項８に記載のゴム製品。
【請求項１０】
前記ゴム製品は、自動者用防振ゴム、鉄道防振ゴム、産業用機器防振ゴム、建物用耐震ゴムであることを特徴とする請求項８に記載のゴム製品。
【請求項１１】
前記自動車用防振ゴムでは、エンジンのゴム絶縁パッド、ダンパープーリー、キャブレター装着パッド、ねじり振動ダンパー、ストラット装着パッド、ゴムブッシュ、ゴム製緩衝装置、補助ゴム、スプリング部品、緩衝装置、空気ばね、ボディ装着パッド、バンパーガード、マフラーブラケット、ゴムカップリング、クラッチのゴム製パッド、サイレンサー装着パッド、スライドバルブブッシュ、ストラットバークッション、ブレーキ、ハンドブレーキ、ラジエーターサポート、マフラーブラケットであることを特徴とする請求項１０に記載のゴム製品。
【請求項１２】
前記鉄道用防振ゴムは、道路のマット、バラストパッド、レールパッドであることを特徴とする請求項１０に記載のゴム製品。
【請求項１３】
前記産業用機器防振ゴムでは、フレキシブルコネコタ、ブッシングまたはインストールパッドであることを特徴とする請求項１０に記載のゴム製品。
【請求項１４】
前記ゴム製品は、自動者シーリングストリップであることを特徴とする請求項８に記載のゴム製品。
【請求項１５】
前記自動車シーリングストリップは、自動者ドアシーリングストリップ、バックドアシーリングソトリップ、トランクシーリングソトリップ、屋根のサイドシーリングソトリップ、スライディングドアシーリングストリップ、ダクトシーリングストリップ、スライド丸型パネルシールストリップ、フロントウィンドウシーリングストリップ、リアウィンドウシーリングストリップ、クォータウィンドウシーリングストリップ、ピラーシーリングストリップ、外側ドアガラスシーリングストリップ、内側ドアガラスシーリングストリップ、ウィンドウシールド、ガラススレイディングトラック、外側リアビューミラーサポート、クローズドヘッドライト、およびクローズドフロントアッパーパネルであることを特徴とする請求項１４に記載のゴム製品。
【請求項１６】
前記ゴム製品は、医療器械であることを特徴とする請求項８に記載のゴム製品。
【請求項１７】
スチレンーブタジエン共重合体４０〜７０重量部と、ゴムに使用される軟化油１０〜５０重量部と、スチレン−エチレン−ブチレン−スチレン共重合体９．５〜３０重量部と、０．１〜１重量部の過酸化物加硫剤とを含むことを特徴とする架橋可能ゴム組成物を含む架橋型ゴム粒。
【請求項１８】
射出成形或いは押出成形に適している請求項１７に記載のゴム粒。
【請求項１９】
前記ゴム粒は、８０℃より低い温度で架橋が発生しないことを特徴とする請求項１８に記載のゴム粒。
【発明の詳細な説明】
【技術分野】
【０００１】
ゴム製造の技術分野に属する本発明は、ゴム組成物に関するものであり、特に、室温で長期的に保存することができる硫化性ゴム組成物及びそれにより製造されたゴム粒に関するものである。
【背景技術】
【０００２】
一般に、ゴムは、重要な高分子弾性材料であり、様々な製品例えばタイヤ、靴底、シールリングや様々な防護材に多く用いられている。様々な製品に用いられる材料は、耐摩耗性、耐屈曲性、耐水／耐油性、耐熱／耐寒性が良好であり、弾性、引き裂き強度が強いばかりか、加工成形工程が複雑であっても、コストが低いことが要求されている。様々なゴム製品は、主に以下のゴム材料の組み合わせから製造される：例えば、天然ゴム、イソプレンゴム、ブタジエンゴム、スチレン−ブタジエンゴム、ニトリル−ブタジエンゴム、ネオプレンゴム、エチレンプロピレンテルポリマーゴムなどが挙げられる。分子量が高くて材料の流動特性が弱い従来のゴム材料は、押出成形によってのみ形成され得る。ほかには、蒸気加熱は、ゴムの加硫化工程で成形温度の一様性を改善するために適合している；しかしながら、この過程は、設備投資とエネルギー消費量が高い、複雑で高価な高圧ボイラーを必要とする。従来のゴムは、分子量が高くて、その分子間でよく絡みんでいるので、密閉型混合又は開放型混合の工程で大量の熱を発生する。また、この熱が散逸することは容易でないので、ゴム原料の一部が硫化される場合があり、したがって、押出成形後の製品は欠陥を有する。同時に、従来の硫黄を用いて加硫済みの原料は、少し高い環境温度で自己硫化することがあり、長期間保存することができない。長期間保存をしたければ、低温環境が必要である。このような従来のゴムの色々な欠点ゆえに、熱可塑性エラストマーが生成され、そのうち主要なものが、スチレン系エラストマーである。スチレン系エラストマーは簡単な製造過程によって射出成形で形成するおよび回復することができ、よって、完全に発達している。しかしながら、スチレン系エラストマーは、物理的架橋によってのみ力学的特性を維持するので、製品の（高耐摩耗性、高破断強度等の）高性能に対する要求を満たすことができない。同時に、スチレン系熱可塑性エラストマーは、有効な化学的架橋を進めることが難しく、それはスチレン系熱可塑性エラストマーは、異なる各段の架橋の難易程度を有するブロック共重合体であり、異なる各段の架橋の難易程度は架橋を不均一にするからである。
【発明の概要】
【発明が解決しようとする課題】
【０００３】
既存のゴム材料とそれらの工程の欠点を克服するために、本発明の目的は、架橋可能なゴム組成物、その用途、その製造されたゴム粒（ラバーグレイン）、およびそのゴム粒を調製し射出成形する方法を提供するものであり、ゴム組成物とそのゴム粒は、射出成形により直接に製造することができる。前記ゴム粒は、８０℃より低い温度で自己硫化が発生しないため、３０℃の温度で長期間保存することができ、低温で保存する必要がない。
【課題を解決するための手段】
【０００４】
以下の技術的解決法は、本発明の目的を実現し、その中の解決すべき技術的課題を解決するのに適している。本発明にしたがって提示される架橋可能ゴム組成物は以下の成分を含む。すなわち、４０〜７０重量部のスチレン−ブタジェン共重合体と、１０〜３０重量部の流動性改質剤と、１０〜５０重量部の軟化油と、０.１〜１重量部の加硫剤とを含む。
【０００５】
別の実施形態において、上述のような架橋可能ゴム組成物は、１〜３０重量部の再生材料を含むことを特徴とする。
【０００６】
以下の技術的手段はまた、本発明の目的を実現し、その中の解決すべき技術的課題を解決するのに適し得る。
【０００７】
上述のゴム組成物において、スチレン−ブタジエン共重合体は、線形構造或いは複数アーム星形分子構造であり、分子鎖の構造は、スチレン系のモノマーとジエン系モノマーの完全なアタクチック共重合体の構造である、あるいは、スチレン系モノマーとジエン系モノマーの複数のブロック共重合で形成された交代型マイクロブロック構造であり、ジエン系構造の中で１,２−構造の含有量が１０〜４０％、スチレン−ブタジエン共重合体の分子構造式は、−（ＰＳＸ−ＰＢＹ）ｎ−或いは（−（ＰＳＸ−ＰＢＹ）ｎ）ＭＲであり、前者は線形構造であるが、後者は複数アーム星形構造であり、ここで、ＰＳはスチレン系ポリマーであり、ＰＢはブタジエン系ポリマーであり、Ｒは星形構造の“核”であり、Ｘは１〜３００の範囲の正整数、Ｙは１〜２０００の範囲の正整数、ｎは１０〜３０００の範囲の正整数、Ｍは３〜２０の範囲の正整数であり、このスチレン−ブタジエン共重合体中、スチレン系モノマーの重量パーセント含有量は５〜８０％で、共重合体の分子量は４００００〜 ５０００００である。
【０００８】
上述のゴム組成物において、その流動性改質剤は、エチレン−ブタジエン−スチレン共重合体、スチレン−エチレン−ブチレン−スチレン共重合体、スチレン−エチレン−プロピレン−スチレン共重合体重の少なくとも一つから選ばれ得る。
【０００９】
上述のゴム組成物において、その再生材料は、再生ゴム、ＰＥ再生材料、ＥＶＡ再生材料、ＰＰ再生材料の少なくとも一つから選ばれ得る。
【００１０】
上述のゴム組成物において、その軟化油は、ナプテンオイル、パラフィンオイル、アロマオイルの少なくとも一つから選ばれ得る。
【００１１】
上述のゴム組成物において、その加硫剤は、過酸化ベンゾイル、過酸化ジベンゾイル、ジ−ターシャリ−ブチルパーオキサイド、ジクミルパーオキサイド、クメンハイドロパーオキサイドから選ばれ得る。
【００１２】
上述のゴム組成物は、さらに、加硫促進剤、エイジング防止剤、離型剤、補強剤、難燃剤、増粘剤、粘着防止剤で構成される以下の群の一つ以上から選択される処理剤を含む。
【００１３】
本発明は、前記のようなゴム組成物を含むゴム製品を提供することである。
【００１４】
本発明はさらに、前記のようなゴム組成物で作られた架橋可能ゴム粒を提供する。
【００１５】
前記のようなゴム粒は、射出成形や押出成形に好適である。このゴム粒は、８０℃未満の温度で架橋しない。
【００１６】
前記のような架橋可能ゴム粒を調製する工程は、次のような３つの工程から選択される：
【００１７】
ゴム粒を調製する第１の方法：まず、密閉型混合機に、スチレン−ブタジェン共重合体と、流動性改質剤と、再生材料と、軟化油とを一定の配合割合で同時に投入し、１０〜３０分間密閉混合する；次に、加硫剤を添加し、６０〜１２０℃の範囲の密閉式混合機の温度で３〜１０分間混合する；密閉混合の後、ゴム原料は開放式混合機によって混合され、２〜２０回、薄通しゴムシートが製造される。最後に、押出機によって、ゴム原料を６０〜１１０℃の押出機温度において、押出機で押し出してぺレット化し、空気リングペレタイジングまたは水リングペレタイジングによって粒を得る。
【００１８】
ゴム粒を調製する第２の方法：まず、密閉型混練機に、流動性改質と軟化油を一定の配合割合で投入し、５〜１５分間混合する；次に、スチレン−ブタジェン共重合体と、再生材料とを投入して、約５〜１５分間混合する；その後、加硫剤を投入して、３〜１０分間混合する；密閉型混合機の温度を６０〜１２０℃の範囲とし、密練したゴム材料を開放式混練機によって混合した後、２〜２０回の薄通を経てシートを製造する。最後に、押出機によって、ゴム原料を６０〜１１０℃の押出機温度において、押出機で押し出してぺレット化し、空気リングペレタイジングまたは水リングペレタイジングによって粒を得る。
【００１９】
ゴムペレットの第３の製造方法：まず、密閉型混合機に、スチレン−ブタジェン共重合体と、フローアビリティと、再生材料と、軟化油と一定の配合割合で投入して、１００〜１６０℃の範囲の温度で８〜３０分間混合する；密閉混合の後、ゴム原料は開放式混合機によって混合され、加硫剤が添加され、１０〜３０回の薄通を経てシートが製造される。最後に、押出機によって、ゴム原料を６０〜１１０℃の押出機温度において、押出機で押し出してぺレット化し、空気リングペレタイジングまたは水リングペレタイジングによって粒を得る。
【００２０】
製造工程において、異なる製品によって要求されるように、各種添加剤を添加することができる、例えば、反応促進剤、加硫促進剤、加硫促進助剤、酸化防止剤、紫外線防止剤、発泡剤、老化防止剤、熱安定剤、光安定剤、オゾン安定剤、加工助剤、可塑剤、増粘剤、発泡剤、染料、顔料、ワックス、増量剤、有機酸、重合防止剤、金属酸化物、トリエタノールアミン（Triethanolamine）、ポリエチレングリコール（PEG）、ヘキサントリオール（Hexanetriol）等の活性剤などの加工助剤を添加する。これらのゴム助剤は、予期される使用に特に依存する、通常配合量で用いられる。通常配合量は、ゴムの量に対して、０.１重量％〜５０重量％である。
【００２１】
本発明は、上述のように射出成形によってゴム粒から製造されるゴム製品をさらに提供する。
【００２２】
前記ゴム製品は、射出成形方法の手段により製造されたものである。
【００２３】
前記のゴム製品は、靴底である。
【発明の効果】
【００２４】
上述のような技術的解決法を採用することによって、本発明は、少なくとも以下の利点と有益な効果を持って来る。
１．本発明のゴム組成物及びゴム粒は、スチレン−ブタジエン共重合体であり、その分子鎖構造は混合されたアクタチックおよびブロックセグメントであり、この共重合体の分子量が低く、材料は良好な流動性を持ち、同時に、部分的なブロック構造を持つことで、低分子量の条件の下で良好な機械特性を持ち得て、マイクロブロック構造は、硫化の均一性に影響を与えることなく、少量の加硫剤であっても、材料に良好な力学的特性を持たせることができる。したがって、材料は半硫化状態で、脱硫が容易とともに、再利用できることになる。
【００２５】
２．本発明のゴム組成物とゴム粒は、過酸化物加硫剤を使用し、硫化後に、その硫化速度を簡単にコントロールすることができ、硫化を均一に進行させることができるだけでなく、ゴム粒は１４０℃の温度の下で自己硫化が発生しないため、室温下で長く保存されることができ、低温で保存する必要はない。
【００２６】
３．本発明のゴム組成物、ゴム粒に再生材料を添加することで、効果的にコストを低減することができる。同時に、再生材料は半脱硫状態であり、ゴムと混合した後、再生材料は、微小なゴム粒の形態で存在するため、ゴムを増強しつつ柔軟性を確保する効果をもたらすことができる。
【００２７】
前記の説明は、単に、本発明の技術的な内容を明確に了解することを目的とした、本発明の技術解決法の要点であり、前記の説明は、本明細書の内容に基づいて実施することができる。同時に、本発明の前記および他の目的、特徴および有益な点をさらに明確にするために、好ましい実施例を挙げ、図面を参考して、以下に詳しく説明する。
【図面の簡単な説明】
【００２８】
（記載なし）
【発明を実施するための形態】
【００２９】
本発明は、発明目的を達する技術的手段及び発明の効果を、より明確に説明するために、図面および好ましい実施例を組み合わせて、以下に述べる。以下に本発明の架橋可能（架橋型)ゴム組成物と、その目的と、それより製造されたゴム粒（ラバーグレイン）と、ゴム粒を調製し射出成形する方法を、特定の実施形態と、工程と、特徴と、効果に関する好適な実施形態について詳細に説明する。
【００３０】
本発明の第1の架橋可能ゴム組成物は、以下の成分を含んでいる。すなわち、スチレン−ブタジエン共重合体４０〜７０重量部、流動性改質剤１０〜３０重量部、軟化油１０〜５０重量部、および０.１〜１重量部の加硫剤を含む。
【００３１】
本発明の第２の架橋可能ゴム組成物は、以下の成分を含んでいる。すなわち、スチレン−ブタジェン共重合体４０〜７０重量部、流動性改質剤１０〜３０重量部、軟化油１０〜５０重量部、０.１〜１重量部の加硫剤、および補助フィラー１〜３０重量部を含む。
【００３２】
以下、前記の構成要素について更に詳細に説明する。
【００３３】
上述のゴム組成物において、スチレン−ブタジエン共重合体の分子構造は、線形構造或いは複数アーム星形分子構造であり、分子鎖の構造は、スチレン系のモノマーとジエン系モノマーの完全なアタクチック共重合体の構造である、あるいは、スチレン系モノマーとジエン系モノマーの複数のブロック共重合で形成された交代型マイクロブロック構造であり、ジエン系構造の中で１,２−構造の含有量が１０〜４０％、スチレン−ブタジエン共重合体の分子構造式は、−（ＰＳＸ−ＰＢＹ）ｎ−或いは（−（ＰＳＸ−ＰＢＹ）ｎ）ＭＲであり、前者は線形構造であるが、後者は複数アーム星形構造であり、ここで、ＰＳはスチレン系ポリマーであり、ＰＢはブタジエン系ポリマーであり、Ｒは星形構造の“核”であり、Ｘは１〜３００の範囲の正整数、Ｙは１〜２０００の範囲の正整数、ｎは１０〜３０００の範囲の正整数、Ｍは３〜２０の範囲の正整数であり、このスチレン−ブタジエン共重合体中、スチレン系モノマーの重量パーセント含有量は５〜８０％で、共重合体の分子量は４００００〜 ５０００００である。
【００３４】
上述の流動性改質剤は、エチレン−ブタジエン−スチレン共重合体、スチレン−エチレン−ブチレン−スチレン共重合体、スチレン−エチレン−プロピレン−スチレン共重合体重の少なくとも一つから選ばれ得る。
【００３５】
上述のゴム用の軟化油は、ナプテンオイル、パラフィンオイル、アロマオイルの中から選ばれ得る。
【００３６】
上述の加硫剤は、過酸化ベンゾイル、過酸化ジベンゾイル、ジ−ターシャリ−ブチルパーオキサイド、ジクミルパーオキサイド、クメンハイドロパーオキサイドからなる群の一つから選ばれ得る。
【００３７】
上述の補助フィラーは、再生ゴム、ＰＥ再生材料、ＥＶＡ再生材料、ＰＰの再生料などの再生材料であることが好ましい。補助フィラーは、天然ゴムや合成ゴム、低密度ポリエチレン（ＰＥ）、エチレン酢酸ビニル（ＥＶＡ）、およびポリプロピレン（ＰＰ）であってもよい。
【００３８】
また、予定用途に基づいて、本発明の架橋可能組成物は、本発明の目的に反しない限り、公知の補助剤を加えることができる。
【００３９】
本発明において、補助剤は、例として、加硫促進剤、老化防止剤、離型剤、ゴム補強剤、紫外線防止剤、難燃剤、増粘剤、粘度防止剤、架橋剤、着色剤、分散剤、酸化防止剤、導電性材料などがゴム工業分野で知られている。前記の補助剤は、特に予定用途に依存する通常配合量で用いられる。通常配合量は、ゴムの量に対して、０.１重量％〜５０重量％である
【００４０】
本発明において、ゴム増強剤は、例えば引張強さ、破断強度、耐摩耗性など、架橋型ゴムの物理性能を増強するために用いられる。ゴム増強剤の例として、ＳＲＦ、ＧＰＦ、ＦＥＦ、ＨＡＦ、ＩＳＡＦ、ＳＡＦ、ＦＴおよびＭＴなどのカーボンブラックを挙げることができ、カーボンブラックはシランカップリング剤、ケイ酸の粉末、およびシリカなどで表面処理がされてもよい。シリカの例は、熱分解性のシリカや沈降性シリカを含む。
【００４１】
本発明の架橋可能組成物は、家庭用ゴム製品、産業用ゴム製品、医療用ゴム製品の製造に使用される。
【００４２】
家庭用ゴム製品は、例えば、レインコート、靴や手袋などを挙げることができる。
【００４３】
産業用ゴム製品は、例えば、自動車用防振ゴム、鉄道用防振ゴム、産業用機器防振ゴム、建物用防振ゴムを挙げることが出来る。自動車用防振ゴムでは、エンジンのゴム絶縁パッド、ダンパープーリー、キャブレター装着パッド、ねじり振動ダンパー、ストラット装着パッド、ゴムブッシュ、ゴム製緩衝装置、補助ゴム、スプリング部品、緩衝装置、空気ばね、ボディ装着パッド、バンパーガード、マフラーブラケット、ゴムカップリング、クラッチのゴム製パッド、サイレンサー装着パッド、スライドバルブブッシュ、ストラットバークッション、ブレーキ、ハンドブレーキ、ラジエーターサポート、マフラーブラケットを含む。鉄道用防振ゴムは、たとえば、道路のマット、バラストパッド、レールパッドを含む。産業用機器防振ゴムは、たとえば、フレキシブルコネクタ、ブッシングまたはインストールパッドを含む。
【００４４】
産業用製品は、例えば、自動車ドアシーリングストリップ、バックドアシーリングストリップ、トランクシーリングストリップ、屋根のサイドシーリングストリップ、スライディングドアシーリングストリップ、ダクトシーリングストリップ、スライド丸型パネルシールストリップ、フロントウィンドウシーリングストリップ、リアウィンドウシーリングストリップ、クォータウィンドウシーリングストリップ、ピラーシーリングストリップ、外側ドアガラスシーリングストリップ、内側ドアガラスシーリングストリップ、ウィンドウシールド、ガラススライディングトラック、外側リアビューミラーサポート、クローズドヘッドライト、およびクローズドフロントアッパーパネルなどの自動車シーリングストリップを含む。
【００４５】
産業用ゴム製品は、液体ホースとガスホースを含むゴム製のホースを例示することができる。
【００４６】
医療用ゴム製品は、例として、針チューブ、フレキシブルチューブ、および輸血管等を挙げることが出来る。
【００４７】
本発明の架橋型ゴムペレットは、上述のようなゴム組成物で製造され、射出成形や押出成形に好適であり、１４０℃より低い温度で架橋が発生しない。
【００４８】
以下の実施例を通じて本発明を詳しく説明する。
【００４９】
実施例１：
ゴム粒を調製する第１の方法：
ゴム粒は、以下の含有量（重量部）にしたがう下記の組成物を用いて調製される。
スチレン−ブタジェン共重合体                          ７０部     
スチレン−エチレン−ブチレン−スチレン共重合体        １０部     
ナプテンオイル                                     １９.９部     
ジクミルペルオキシド                                 ０.１部     
【００５０】
調製ステップは、まず、上述の比のスチレン−ブタジェン共重合体とスチレン−エチレン−ブチレン−スチレン共重合体と、ナプテンオイルとを同時に温度が１００℃である密閉型混合機に投入して１０分間密閉混合し、ジクミルペルオキシドを投入して３分間混合する。次に、混合したゴムを、開放型混合機によって混合し、２回薄通し、最後に７０℃の押出機温度において、押出機でゴム原料を押し出してぺレット化し、空気リングペレタイジングによってゴム粒を得る。
【００５１】
実施例２
ゴム粒を調製する第２の方法：
ゴム粒は、以下の含有量（重量部）にしたがう下記の組成物を用いて調製される。
スチレン−ブタジェン共重合体                          ４０部     
スチレン−エチレン−ブチレン−スチレン共重合体        ２０部     
再生ゴム                                              ２０部     
アロマオイル                                       １９.５部     
ジクミルペルオキシド                                 ０.５部     
【００５２】
調製ステップは、まず、スチレン−エチレン−ブチレン−スチレン共重合体、アロマオイルを、温度が８０℃である密閉型混合機に投入して５分間密閉混合する。その後、スチレン−ブタジエン共重合体、再生ゴムを投入して１０分間混合してから、ジクミルペルオキシドを投入して５分間混合する。次に、混合したゴムを、開放型混合機によって混合し、５回薄通し、最後に、６０℃の押出機温度において、押出機によってゴム原料を押し出してぺレット化し、空気リングペレタイジングによってゴム粒を得る。
【００５３】
実施例３
ゴム粒を調製する第３の方法：
ゴム粒は、以下の含有量（重量部）にしたがう下記の組成物を用いて調製される。
スチレン−ブタジェン共重合体                           ６０部     
スチレン−エチレン−ブチレン−スチレン共重合体         １０部     
再生ポリプロピレン                                     １０部     
ナプテンオイル                                         １９部     
ジクミルペルオキシド                                  ０.１部     
【００５４】
調製ステップは、まず、スチレン−ブタジエン共重合体、スチレン−エチレン−ブチレン−スチレン共重合体、再生ポリプロピレン、ナプテンオイルウル同時に温度が１６０℃である密閉型混合機に投入して２０分間混合する。次に、密閉混合後のゴム材料を開放型混合機によって混合し、２０回薄通し、最後に、１１０℃の押出機温度において、押出機によってゴム原料を押し出してぺレット化し、水リングペレタイジングによって粒を得る。
【００５５】
実施例４：
ゴム粒を調製する第４の方法： 
スチレン−ブタジェン共重合体                           ５５部     
スチレン−エチレン−ブチレン−スチレン共重合体         １５部     
ナプテンオイル                                      ２９.７部     
ジクミルペルオキシド                                  ０.１部     
【００５６】
調製ステップは、まず、スチレン−ブタジェン共重合体、スチレン−エチレン−ブチレン−スチレン共重合体、ナプテンオイルを同時に温度が１００℃である密閉型混合機に投入して１０分間混練し、ジクミルペルオキシドを入れて３分間混合する。次に、密閉混合後のゴム材料を開放型混合機によって混合し、１０回薄通し、最後に、７０℃の押出機温度において、押出機によってゴム材料を押し出してぺレット化し、空気リングペレタイジングによって粒を得る。
【００５７】
実施例５：
ゴム粒を調製する第４の方法：
スチレン−ブタジェン共重合体                           ４０部     
スチレン−エチレン−ブチレン−スチレン共重合体        ９.５部     
ナプテンオイル                                         ５０部     
ジクミルペルオキシド                                  ０.５部     
調製ステップは、まず、スチレン−ブタジエン共重合体、スチレン−エチレン−ブチレン−スチレン共重合体、ナプテンオイルを同時に温度が１００℃である密閉型混合機に投入して１０分間混合し、ジクミルペルオキシドを投入して３分間混合する。密閉混合後のゴム材料を開放型混合機によって混合し、１０回薄通し、最後に、７０℃の押出機温度において、押出機によってゴム材料を押し出してぺレット化し、空気リングペレタイジングによって粒を得る。
【００５８】
前記各実施例の製造工程において、異なる製品の特性要求に基づいて各種補助剤、例えば加硫促進剤、エイジング防止剤、離型剤、補強剤、難燃剤、増粘剤、粘度剤を添加することができる。
【００５９】
ゴム製品の性能試験
前記の各実施例から製造されたゴム粒を射出成形機を介して射出成形してシートを製造する。射出成形は、加熱装置を持っており、金型の温度を１００〜２００℃の範囲内に維持させる。試験結果は、以下の通りである。
【表１】
0005753497.tif 000002
【００６０】
前記の測定値から、全てのゴム粒の溶融指数は１０g/１０minを超え、粒子の流動性は、射出成形の要求を完全に満たすことが分かる。すべての材料は、非常に高い破断伸び率を示し、硫化後のゴムは、優れた靭性を現わし圧縮永久ひずみが小さく、ゴムの伸縮特性と高弾性と高靭性を示し、一定の強さを持つため、これらの材料は、ゴム材料の要求を完全に満足する。
【００６１】
本発明の架橋型ゴム粒は、３５℃の温度で長期間保存することができ、低温貯蔵する必要がない。
【００６２】
本発明はさらに、上述のようにゴム粒を射出成形する方法を提供する。
【００６３】
第１の射出成形方法は、下記の工程を含んでいる。すなわち、前記ゴム粒を５０℃から１２０℃の温度、５０ＭＰａ〜１３０ＭＰａの圧力下で加熱加圧して、ゴム原料が乱流状態になるようにする。乱流状態のゴム原料を成形キャビディに射出し、成形キャビディ内の乱流状態のゴム原料は１４０℃から１９０℃の硫化温度で、１０分を超えない硫化時間で硫化することを含む。。
【００６４】
第２の射出成形方法は、下記の工程を含んでいる。すなわち、配合比率の異なる３つのゴム粒をそれぞれ、５０℃から１２０℃の温度、５０ＭＰａ〜１３０ＭＰａの圧力下で加熱加圧して、配合比率の異なる三つの乱流状態のゴム原料にする。異なる配合割合の三つの乱流状態のゴム原料を互いに連通されていない成形キャビディにそれぞれ注入し、硫化温度が１４０℃から１９０℃で、硫化時間は０秒から１２０で初期硫化工程が実行される。そして，三つの成形キャビディの中の中間のモールドボードを除外して、この中間モールドボードの両側に位置する他の二個のモールドボードは合わされて、三つの成形キャビディ中の二つの成形キャビディが互いに連通され、完備した成形キャビディを形成する;完備した成形キャビディ内の乱流状態ゴム材料を１４０℃から１９０℃の硫化温度で、１００秒から３６０秒の硫化時間で硫化する。
【００６５】
前記の射出成形方法はそれぞれ、１種類あるいは３種類のゴム粒に対して設計されている。本技術分野の通常の技術知識を持っている当業者にとっては、異なる配合比率の２種類のゴムペレットの射出成形方法は容易に考え出すことができる。この射出成形方法は、第２の射出成形方法と似ており、両者の差異は、二つのゴム粒を使用することと対応した金型が２つの成形キャビディだけを持つことのみである。
【００６６】
上述の配合比率は、黒いゴム粒、青いゴム粒、赤いゴム粒などの着色量が異なっていても良い。また色は、黄色、緑色、白色、紫色、など他の色であっても良い。
【００６７】
上述の第２の射出成形方法は、多数のカラーの製品を一体成形することに用いることができる。
【００６８】
本発明の架橋型ゴム粒はゴム製品の調製に使用され得る。以下の実施例を通じてさらなる説明を行う。
【００６９】
成形ゴム製品の実施例５
まず，実施例３に基づいてゴム粒を調製する；
そして，第1の射出成形方法により靴底を製造する；
その靴底で性能試験を行い、その結果を表２に示す。
【表２】
0005753497.tif 000003
【００７０】
上述の試験データから、本発明のゴム粒で製造した靴底は、従来の材料で製造した靴底より高い破断伸び率、引き裂き強度、引張り強度と同時に、優れたスリップ防止特性と優れた耐熱性を有している。本発明のゴム組成物及びゴム粒は、使用要求を満足する。
【００７１】
前記に記述したように、ただし、本発明の好ましい実施例に属し、本発明に対する制限ではなく、本発明の好ましい実施例は、前記のように説明したものばかりで、本発明を制限するものではない。本発明の技術分野で通常的な技術を持った当業者にとって、本発明の技術方案を超えない限り、前記技術内容を改変あるいは修正を通じて同一な変化の同等効果を達成するための実施例は、本発明の技術方案の内容を超えない限り、本発明の技術主旨が前記実施例に対する修正、同一変化はやはり本発明技術方案の範囲に属する。